(57)【要約】本発明は、非プロトン性ポリマー／溶融塩／溶媒からなる三成分混合物、および、イオン伝導性の塩をさらにを含む、それに対応する四成分混合物に関し、このような混合物は、混合物の成分を混合することによって製造される。このような混合物は、電気化学的薄膜、電気化学的系、および、エレクトロクロミック系の製造において有利に用いられる。本発明はまた、本発明によって得られた、低温で特に優れた電気化学的な特性を示す電気化学的系、および、エレクトロクロミック系に関する。【特許請求の範囲】
【請求項１】
非プロトン性ポリマー−溶融塩−溶媒（ＰＳＳ）の三成分混合物であって、該非プロトン性ポリマーは、非プロトン性ポリマー、および、それらの少なくとも２種の混合物、ならびに、少なくとも２０重量％の非プロトン性ポリマーを含むポリマー混合物からなる群より選択される、上記混合物。
【請求項２】
室温で均質かつ液状であり、前記非プロトン性ポリマーは、好ましくは１，０００〜１，０００，０００、さらにより好ましくは５，０００〜１００，０００の平均分子量（ＭＷ）を有する、請求項１に記載の三成分混合物。
【請求項３】
８０％を超える透過性を示し、ここで、前記透過性は、バリアン（Variant）製のＵＶ−ＩＲ型の近赤外線装置、透過性１００％の参照として厚さ２ｍｍの無機ガラスプレート、および、測定しようとするサンプルを用いて測定され、ここで、該サンプルは：
−三成分混合物中に架橋性の非プロトン性ポリマーが存在する場合、２０〜１００ミクロンの厚さを有する室温で固体の薄膜で構成され（ここで、該薄膜は、前記三成分混合物を被覆して架橋することにより得られる）；または、
−三成分混合物中に架橋性の非プロトン性ポリマーが存在しない場合、１０〜３０ミクロン（好ましくは２０〜３０ミクロン）の厚さを有する三成分混合物のゲル薄膜で構成される（ここで、該ゲルは、２枚の透明なガラスプレートの間に塗布される）、請求項１または２に記載の三成分混合物。
【請求項４】
９０％を超える透過性を示す、請求項３に記載の三成分混合物。
【請求項５】
前記非プロトン性ポリマーは架橋性である、請求項１〜４のいずれかに記載の三成分混合物。
【請求項６】
前記ポリマーは、８０％を超える架橋結合の割合を示す、請求項５に記載の三成分混合物。
【請求項７】
前記架橋の割合は、５〜５０％である、請求項６に記載の三成分混合物。
【請求項８】
前記架橋結合の割合は、１０〜３０％である、請求項７に記載の三成分混合物。
【請求項９】
前記架橋性ポリマーは、３分岐型ポリエーテルのポリマー、４分岐型ポリエーテルのポリマー、ＧＥビニルのポリマー、および、これらのポリマーの少なくとも２種の混合物からなる群より選択される、請求項５〜８のいずれか一項に記載の三成分混合物。
【請求項１０】
前記ポリマーは架橋性ではない、請求項１〜４のいずれか一項に記載の三成分混合物。
【請求項１１】
前記架橋性ではない非プロトン性ポリマーは、ポリフッ化ビニルジエン（ＰＶＤＦ）型のポリマー、および、ポリ（メタクリル酸メチル）（ＰＭＭＡ）型のポリマー、および、それらの少なくとも２種の混合物からなる群より選択される、請求項１０に記載の三成分混合物。
【請求項１２】
前記非プロトン性ポリマーは、少なくとも１種の架橋性ポリマーと、少なくとも１種の架橋性ではないポリマーとの混合物によって構成され；好ましくは、電気化学的な系の場合、架橋性ポリマーの架橋性ではないポリマーに対する比率は約５０：５０であり、エレクトロクロミックウィンドウの場合、この比率は約８０：２０である、請求項１〜４のいずれか一項に記載の三成分混合物。
【請求項１３】
前記ポリマー混合物において、前記架橋性ポリマーは、少なくとも１種のＰＭＭＡを含む、請求項１２に記載の三成分混合物。
【請求項１４】
前記三成分混合物中に存在する溶融塩は、−４０〜３５０℃の温度で溶融する溶融塩から選択される、請求項１〜１３のいずれか一項に記載の三成分混合物。
【請求項１５】
前記三成分混合物中に存在する溶融塩は、−２０〜６０℃の温度で溶融する溶融塩から選択される、請求項１４に記載の三成分混合物。
【請求項１６】
イミダゾリウム塩、イミジニウム（imidinium）塩、ピリジニウム塩、アンモニウム塩、ピロリウム塩、スルホニウム塩、および、ホスホニウム塩、および、それらの少なくとも２種の混合物からなる群より選択される少なくとも２種の塩を含む、請求項１〜１５のいずれか一項に記載の三成分混合物。
【請求項１７】
前記溶融塩は、請求項１６に記載の可溶性の疎水性塩、および、それらの少なくとも２種の混合物からなる群より選択される、請求項１６に記載の三成分混合物。
【請求項１８】
前記三成分混合物に存在する溶媒は、有機溶媒からなる群より選択され、好ましくは、ＥＣ、ＰＣ、ＤＭＣ、ＤＥＣ、ＥＭＣ、ＧＢＬ、ＶＣ、ＶＢのタイプの溶媒、および、それらの少なくとも２種の混合物からなる群より選択される、請求項１〜１７のいずれか一項に記載の三成分混合物。
【請求項１９】
前記三成分混合物に存在する溶媒は、有機溶媒、好ましくは例えばＫＯＨ、ＮａＯＨ、および、それらの少なくとも２種の混合物からなる群より選択される、請求項１〜１７のいずれか一項に記載の三成分混合物。
【請求項２０】
有機溶媒と無機溶媒との混合物、好ましくは、請求項１８および１９で定義された溶媒の混合物で構成される、請求項１〜１７のいずれか一項に記載の三成分混合物。
【請求項２１】
前記溶媒は有機溶媒であり、標準温度および標準圧力条件で１２５℃を超える沸点を示す、請求項１８に記載の三成分混合物。
【請求項２２】
ａ．１〜９８重量％、好ましくは５〜７０モルパーセントの非プロトン性ポリマー；
ｂ．１〜９８重量％、好ましくは５〜７０モルパーセントの溶融塩；および、
ｃ．１〜９８重量％、好ましくは７〜７０モルパーセントの溶媒、
を含み、三成分混合物の成分の総重量は１００重量％に等しい、請求項１〜２１のいずれか一項に記載の三成分混合物。
【請求項２３】
１〜５０００ｃＰ、より好ましくは５〜５００ｃＰの範囲のいずれかの粘度であることを特徴とする、請求項２２に記載の三成分混合物。
【請求項２４】
請求項１〜２３のいずれか一項に記載の三成分混合物、および、イオン伝導性の塩を含み、該イオン伝導性の塩は、好ましくはアルカリ土類塩からなる群、好ましくはリチウム塩からなる群より選択される、四成分混合物。
【請求項２５】
リチウム塩が含まれ、該リチウム塩は、ＬｉＴＦＳＩ、ＬｉＦＳＩ、ＬｉＢＯＢ、ＬｉＤＣＴＡ、ＬｉＣｌＯ４、ＬｉＣＦ３ＳＯ３、ＬｉＰＦ６、ＬｉＢＦ４、ＬｉＩのタイプのリチウム塩、および、それらの少なくとも２種の混合物である、請求項２４に記載の四成分混合物。
【請求項２６】
前記伝導性の塩の濃度は、０．０１〜３Ｍ（Ｍ：モル濃度）である、請求項２４または２５に記載の四成分混合物。
【請求項２７】
前記伝導性の塩の濃度は、０．５Ｍ〜２．５Ｍの範囲である、請求項２６に記載の四成分混合物。
【請求項２８】
前記非プロトン性ポリマーは、以下の方法：紫外線、赤外線、熱処理、および、Ｅビームのいずれか１種によって架橋が可能である、請求項５〜９のいずれか一項に記載の四成分混合物。
【請求項２９】
ａ．１〜９８重量％、好ましくは５〜７０モルパーセントのポリマー；
ｂ．１〜９８重量％、好ましくは５〜７０モルパーセントの溶融塩；
ｃ．１〜９８重量％、好ましくは７〜７０モルパーセントの溶媒；および、
ｄ．１〜９８重量％、好ましくは７〜７０モルパーセントのイオン伝導性の塩、
を含み、四成分混合物の成分の総重量は１００％に等しい、請求項２４〜２８のいずれか一項に記載の四成分混合物。
【請求項３０】
１〜５，０００ｃＰ、さらにより好ましくは５〜５００ｃＰの範囲のいずれかの粘度であることを特徴とする、請求項２４〜２９のいずれか一項に記載の四成分混合物。
【請求項３１】
前記非プロトン性ポリマーは、以下の方法：紫外線、赤外線、熱処理、Ｅビームの少なくとも１種によって架橋が可能である、請求項１〜２３のいずれか一項に記載の三成分混合物、または、請求項２４〜３０のいずれか一項に記載の四成分混合物。
【請求項３２】
前記三成分または四成分混合物の成分を任意の順番で混合することによる、請求項１〜２３ならびに３１および２７のいずれか一項に記載の三成分混合物、または、請求項２４〜３１のいずれか一項に記載の四成分混合物の製造方法。
【請求項３３】
一工程でなされ、好ましくは室温、制御された圧力、および、不活性雰囲気下でなされる、請求項３２に記載の三成分混合物または四成分混合物の製造方法。
【請求項３４】
請求項１〜２３および３１のいずれか一項に記載の三成分混合物、および／または、請求項２４〜３１のいずれか一項に記載の四成分混合物、および／または、請求項３２または３３に記載の方法のいずれか１つを実施することによって製造された三成分または四成分混合物から、薄膜を製造する方法。
【請求項３５】
塩処理していないポリマー薄膜を一方の電極に付着させ、塩処理したＳＳ（溶媒−溶融塩）混合物に浸漬し、その後、もう一方の電極に付着させる、請求項３４に記載の電気化学的薄膜の製造方法。
【請求項３６】
塩処理していないポリマー薄膜を一方の電極に付着させ、塩処理していないＳＳ混合物に浸漬し、その後、もう一方の電極に付着させる、請求項３４に記載の電気化学的薄膜の製造方法。
【請求項３７】
塩処理したポリマー薄膜を一方の電極に付着させ、塩処理したＳＳ混合物に浸漬し、その後、もう一方の電極に付着させる、請求項３４に記載の電気化学的薄膜の製造方法。
【請求項３８】
前記塩処理したポリマー薄膜を一方の電極に付着させ、塩処理していないＳＳ混合物に浸漬し、その後、もう一方の電極に付着させる、請求項３４に記載の電気化学的薄膜の製造方法。
【請求項３９】
前記イオン伝導性の塩は前記溶融塩に溶解している、請求項３４〜３８のいずれか一項に記載の電気化学的薄膜の製造方法。
【請求項４０】
前記イオン伝導性の塩は前記溶媒に溶解している、請求項３４〜３９のいずれか一項に記載の電気化学的薄膜の製造方法。
【請求項４１】
前記薄膜は、前記電極に付着しており、そこに付着している、請求項３４〜４１のいずれか一項に記載の電気化学的薄膜の製造方法。
【請求項４２】
少なくとも２つの電極、および、本発明に係るＰＳＳ三成分混合物および／またはＰＳＳＳ混合物で構成される少なくとも１種の電解質を含む、電気化学的な系の製造方法。
【請求項４３】
少なくとも１つの電極、少なくとも１つのカソード、少なくとも１種の電解質（ＰＳＳ）を含む、電気化学的な系の製造方法。
【請求項４４】
エレクトロクロミックウィンドウのプロトタイプを示す図１０で示されるような電気化学的な系の製造方法。
【請求項４５】
前記電気化学的な系は、少なくとも１つの挿入電極、および、少なくとも１つの二重層電極を含む、請求項４４に記載の電気化学的な系の製造方法。
【請求項４６】
前記三成分混合物は、４分岐型ポリマーであるエレクセル（Ｅｌｅｘｃｅｌ（Ｒ））−ＰＡ−２１０、溶融塩（プロピルメチルイミダゾール＋１ＭのＬｉＴＦＳＩ）、および、溶媒（ＶＣ：ビニルカーボネート）によって構成される、請求項４２〜４５のいずれか一項に記載の電気化学的な系の製造方法。
【請求項４７】
電気化学的な装置の製造方法、好ましくはエレクトロクロミック系の製造方法であって：
−固形の透明な基板、好ましくはガラスまたはプラスチック基板で作製された該基板；
−透明な酸化物薄膜；
−ＰＳＳおよび／またはＰＳＳＳ薄膜；
−対電極；および、
−密封部材
を含み、該方法は、以下の工程：
−透明な伝導性の層を有する固形の透明な基板、好ましくはガラスまたはプラスチックで作製された該基板を製造する工程；
−透明で伝導性の酸化物ベースのカソードを製造する工程；
−透過性（好ましくは８０％を超える透過性）を示すＰＳＳ型および／またはＰＳＳＳタイプの透明な電解質を製造する工程；
−透明な酸化物、伝導性のポリマーまたは炭素をベースとしたアノード（対電極）を、透明な伝導性の層を有する固形の透明な基板、好ましくはガラスまたはプラスチックで作製された該基板上に製造する工程；
−上記で製造された構成要素を組み立てる工程；および、
−好ましくは、バリアン・ソサエティー（Variant society）のトールシール（Torr-Seal）低蒸気圧樹脂（登録商標）という商品名の接着剤からなる群より選択される密封部材で、基板の端部（周囲）を密封する工程、
を実施することによる、上記方法。
【請求項４８】
透過性（好ましくは８０％を超える）を示すＰＳＳタイプの透明な電解質を用いてエレクトロクロミックウィンドウを製造するための、請求項４７に記載の方法。
【請求項４９】
請求項１〜３１のいずれか一項に記載の三成分または四成分混合物を、一方の電極上に被覆し、その後、他方の電極に付着させる、請求項４７または４８に記載のエレクトロクロミック装置の製造方法。
【請求項５０】
前記カソードは、ＷＯ３、ＭｏＯ３、Ｖ２Ｏ５、Ｌｉ４Ｔｉ５Ｏ１２、および、導電性ポリマー、ならびに、それらの少なくとも２種の混合物からなる群より選択される金属酸化物をベースとする、請求項４７〜４９のいずれか一項に記載のエレクトロクロミック装置の製造方法。
【請求項５１】
前記アノードは、ＩｒＯｘ、ＬｉＶＯｘ、ＮｉＯｘ、ＮｉＯｘＨｙ（ここで、ｘは、００．１〜０．２で構成される）、Ｔａ２Ｏ５、Ｓｂ２Ｏ５、導電性ポリマー、および、それらの少なくとも２種の混合物からなる群より選択される金属酸化物をベースとする、請求項４７〜４９のいずれか一項に記載のエレクトロクロミック装置の製造方法。
【請求項５２】
前記ＰＳＳ混合物は、２つの電極を分離する空間の量で前記装置に導入され、この空間は、電極間の距離に相当し、５〜５００ミクロン、さらにより好ましくは１０〜５０ミクロンである、請求項４７〜５１のいずれか一項に記載のエレクトロクロミック装置の製造方法。
【請求項５３】
前記装置を２５〜１００℃のうちいずれかの温度（好ましくは８０℃）で１時間加熱し、前記ポリマーを架橋させる、請求項５２に記載のエレクトロクロミック装置の製造方法。
【請求項５４】
前記装置は、２つの電極間にポリマー薄膜を含み、密封した電気化学的な前記装置に前記ＳＳ混合物が導入される、請求項５１または５２に記載のエレクトロクロミック装置の製造方法。
【請求項５５】
請求項４７〜５４のいずれか一項に記載の方法を実施することにより得られたエレクトロクロミック装置。
【請求項５６】
低温で高収量であることを特徴とする電気化学的な装置。
【請求項５７】
−２０℃での収量が、同じ装置を室温で用いた場合に得られた電気化学的な収量の少なくとも８０％に相当することを特徴とする電気化学的な装置。
【請求項５８】
電池タイプの発電装置の製造に適用され、そのアノードは、リチウム、リチウム合金、炭素、グラファイトおよび金属酸化物のような電極からなる群より選択され、そのカソードは、ＬｉＦｅＰＯ４、ＬｉＣｏＯ２、ＬｉＭｎ２Ｏ４、ＬｉＮｉＯ２、ＬｉＭｎ１／３Ｃｏ１／３Ｎｉ１／３Ｏ２、および、それらの少なくとも２種の混合物からなる、請求項４７に記載の電気化学的な装置の製造方法。
【請求項５９】
以下の用途：電気化学的な系、好ましくはエレクトロクロミックウィンドウ、および、電気化学的発電装置のための電解質のいずれか１つにおける、請求項１〜３１のいずれか一項に記載の三成分または四成分混合物、または、請求項３２および３３で定義されたいずれか一方の方法を実施することにより得られた三成分または四成分混合物の使用。
【請求項６０】
請求項４２〜４６のいずれか一項に記載の方法を実施することによって得られた、電気化学的な系。
【発明の詳細な説明】
【発明の開示】
【０００１】
発明の分野
本発明は、非プロトン性ポリマー−溶融塩−溶媒からなる三成分混合物（以降、ＰＳＳと称する）、および／または、それに対応する四成分混合物（以降、ＰＳＳＳと称する）から得られ、加えてイオン伝導性の塩を包含した電解質、加えてこのような電解質の製造方法、具体的には混合工程を実施する製造方法に関する。
【０００２】
本発明のその他の目的は、本発明の三成分混合物および／または四成分混合物から電気化学的薄膜を製造する方法、加えてそれによって得られた電気化学的薄膜からなる。
本発明のその他の目的は、本発明に係る少なくとも１種の電解質を含む電気化学的な系の製造、および、それによって得られた電気化学的な系にある。
【０００３】
本発明のその他の目的は、エレクトロクロミック装置の製造方法、より具体的には本発明に係るＰＳＳ型および／またはＰＳＳＳタイプの電解質を含むエレクトロクロミックウィンドウ、加えて、それによって得られたエレクトロクロミック装置よりなる。
【０００４】
本発明の電解質は、透明で、均質であり、かつ液状である場合、好ましくはエレクトロクロミックや触媒用途で用いられる。
本発明の電解質や薄膜に関して提唱されている多数の用途のなかでも特記すべきは、エレクトロクロミックタイプの電池、より具体的にはエレクトロクロミックウィンドウにおける、セパレーターとして、および、イオン伝導体としてのそれらの使用である。
【０００５】
このようにして得られたエレクトロクロミックウィンドウは、広い操作温度の範囲でエネルギー効率を有し、さらに光の制御と構造上の美観によってもたらされる快適性が利用可能であることから特に興味深い。
【０００６】
従来技術
溶融塩ベースの電解質は、Electrochimica Acta 49(2004)4583-4588で公開されたRoom temperature molten salts as lithium battery electrolyte（Armand et al.）という出版物で特筆されている。この文献で説明されている電解質は、リチウム電池に使用することを目的としているが、この電解質はポリマーも溶媒も含まず、さらに透過性についても言及されていない。
【０００７】
多分岐型ポリエーテルポリマーベースの電解質は、第一工業製薬株式会社（Dai-Ichi-Kogyo Seiyyaku Co.）の欧州特許出願ＥＰ−Ａ−１，２４９，４６１で説明されているが、これらの電解質は溶融塩を含まず、さらに透明ではない。
【０００８】
３分岐型ポリマーから得られた電解質は、２００１年８月２８日に公開されたイドロ・ケベック（Hydro-Quebec）の特許ＵＳ−Ａ−６，２８０，８８２で説明されている。これらは透明だが、溶融塩を含まない。
【０００９】
４分岐型ポリマーから得られた電解質は、イドロ・ケベックの国際出願ＷＯ０３／０６３２８７で説明されている。そこで述べられているポリマーには、アクリラート（好ましくはメタクリラート）、および、アルコキシ（好ましくは１〜８個の炭素原子を有するアルコキシ、さらにより好ましくはメトキシまたはエトキシ）が含まれ、また、ビニルがハイブリッドした末端基を含む場合もある。この４分岐型ポリマーの少なくとも１つの分岐、好ましくは少なくとも２つの分岐は、架橋を形成しやすい。これらのポリマーは、場合によっては有機溶媒の存在下で架橋することによって、ポリマーマトリックスに転換される。このようにして得られた電解質は、場合によってはリチウム塩を含み、溶融塩をまったく含まないが、透明である。
【００１０】
米国で発行された特許第６，２４５，８４７号は、非プロトン性ではないポリマー、溶媒、および、該ポリマーに固定された有機塩からなる複合材料を含む電解質、および、電気化学電池、スーパーキャパシタ、または、エレクトロクロミックウィンドウまたはディスプレイにおけるそれらの用途を説明している。本件において、このポリマーは不活性であり、薄膜を得るためのマトリックスとして作用している。この技術のその他の欠点は、高分子薄膜を使用しているが、なお液体がポリマーマトリックス内で移動する可能性があることにあり、これは、電気化学的な系の安全性を低くする。
【００１１】
米国で発行された特許第５，４８４，６７０号は、リチウム塩、および、少量のアニオン性ポリマーリチウム塩を含む、二成分系リチウムイオン電解質を説明しており、加えて、一次または二次電池、ならびにフォトクロミックおよびソーラー装置におけるそれらの使用も説明している。しかしながら、これらの混合物は、低温での伝導率のレベルに関して欠点がある。
【００１２】
米国で発行された特許第５，６４３，４９０号は、アルキル第四アンモニウム塩構造を有する有機高分子、窒素を含む複素環式の第四アンモニウム塩、および、金属塩を含む高分子固体である高分子電解質組成物を説明している。この電解質材料は固形状であり、リチウム塩の技術とは関係がない。
【００１３】
米国で発行された特許第６，８５３，４７２号は、二成分系電解質を説明しており、この二成分系電解質は、約−４０℃未満の温度のガラス転移を有し、イオン液体である溶媒に溶解させた少なくとも１種の二機能性の酸化還元色素を含む。最も顕著な差は、電解質溶液が液状のままである点である。
【００１４】
米国特許出願第００５０１０３７０６号は、センサーを説明しており、このセンサーは、少なくとも第一のイオン、第一のイオンがイオン結合した第二のイオン、および、薄膜中に存在させたイオン液体を有するイオン性ポリマー薄膜を含む。
【００１５】
用いられる薄膜は、ナフロン（Ｎａｆｌｏｎ（Ｒ））タイプの薄膜であるため、上述のようなポリマー系の構成要素は存在せず、考察されている用途も異なる。
ＷＯ０１／５２３３８号として公開された国際出願は、電解質組成物を説明しており、これは、均質の混合物の場合、マトリックスとして作用する１種または数種のポリマー、１種または数種の伝導性の塩、１種または数種の溶融塩を含むことを特徴とする。この文献において言及されているポリマーは、セパレーターを形成するための支持体マトリックスとして用いられる。
【００１６】
ジャーナル：Solid States Ionics 165(2003) 209-216の、T. Kubo et al.によるCurrent state of art for NOC_AGC electrochromic windows for architectural and automotive applicationという出版物では、紫外線照射に対する耐性を高めることができるドナー−アクセプター型の有機エレクトロクロミック（ＥＣ）材料の合成が示されている。そこでは、２タイプのエレクトロクロミックウィンドウ（ＥＣＷ）が説明されている。第一のウィンドウは、ビオロゲン−フェロセン材料を用いて得られ、他方のウィンドウは炭素ベースの電極を用いて得られる。上記文献の９７〜１０４頁で、著者は、対電極を包含しているため顕著な耐久性を示すエレクトロクロミックウィンドウのための炭素ベースの対電極も説明している。これらのエレクトロクロミックウィンドウは、用いられるセパレーターが二成分系ポリマーであり、ゲル状で溶媒ベースであるという点で、上記の本発明の目的には合致しない。これらの従来技術のウィンドウは、着色／漂白工程の安全性と反応の速さに関して欠点を有する。
【００１７】
それゆえに、好ましくは液状であり、特に低温の操作において改善された特性を有する新しい電気化学的な系を得ることを可能にする、新しい電解質への必要性が残っている。
さらに、従来技術の装置が有する欠点の少なくとも１つを解消しており、特に着色／漂白、安定性および安全性において興味深い特性を示すエレクトロクロミック装置への必要性も残っている。
【００１８】
図面の簡単な説明
図１は、２５〜４０℃の、別々に評価した２種の溶融塩と比較した混合物（ＥＣ＋ＧＢＬ）中の液状電解質である１．５ＭのＬｉＢＦ４の蒸気圧を説明する。この曲線は、ＰＰＳ薄膜の安全性の特徴をはっきり示している。
【００１９】
図２〜５は、イオン伝導率を付与するためにリチウム塩を添加した、ポリマー、  溶融塩および溶媒（可塑剤）からなる三成分混合物からＰＳＳを製造する様々な方法を説明しており、ここで、ポリマーおよび／または溶融塩および／または溶媒（可塑剤）は塩処理されている。
【００２０】
図６は、図２〜５で説明された方法のいずれか１つに従って、ドクターブレード（Ｄｏｃｔｏｒ  ＢｌａｄｅＴＭ）技術を利用した塗布機を用いて製造された混合物から、ＰＳＳを被覆する技術を説明しており、ＰＳＳは、ＰＰタイプの支持体上に被覆される。
【００２１】
図７は、図２〜５で説明された方法のいずれか１つに従って、ドクターブレードＴＭ技術を利用した、架橋のための電子ビーム機が連結した塗布機（この場合、開始剤を含ませる必要はない）を用いて製造された混合物から、ＰＳＳを被覆する技術を説明しており、ＰＳＳは、ＰＰタイプの支持体上に被覆される。
【００２２】
図８は、図２〜５で説明された方法のいずれか１つに従って、ドクターブレードＴＭ技術を利用した、架橋のための紫外線ランプが連結した塗布機を用いて製造された混合物（この場合、この混合物に光開始剤が添加される）から、ＰＳＳを被覆する技術を説明しており、ＰＳＳは、ＰＰタイプの支持体上に被覆される。
【００２３】
図９は、図２〜５で説明された方法のいずれか１つに従って、ドクターブレードＴＭ技術を利用した、架橋のための赤外線ランプが連結した塗布機を用いて製造された混合物（この場合、この混合物に熱開始剤が添加される）を用いてＰＳＳを被覆する技術を説明しており、ＰＳＳは、ＰＰタイプの支持体上に被覆される。
【００２４】
図１０は、加熱もしくは赤外線もしくは紫外線照射、または、それらの組み合わせのいずれかによるＰＳＳのその場形成を説明する。
図１１は、本発明に係るエレクトロクロミックウィンドウの構造を説明しており、これは、ガラスまたはプラスチックで作製された基板（１）、透明な酸化物薄膜（２）、ＰＳＳ薄膜（３）、対電極（４）、および、密封部材（６）で構成される。
【００２５】
図１２は、薄膜またはＰＳＳ薄膜の存在下におけるＬｉ４Ｔｉ５Ｏ１２の充放電曲線を説明する。
発明の詳細な説明
予備定義
本発明の構成において、非プロトン性ポリマーは、塩の解離に寄与することができるポリマーまたはポリマー混合物と定義される。
【００２６】
好ましくは、非プロトン性ポリマーという用語は：
−本発明の三成分混合物の場合、溶融塩を解離させる能力；および／または、
−本発明の四成分混合物の場合、溶融塩およびイオン性塩を解離させる能力；および、
−解離によって放出されたイオンを確実にホッピング輸送させる能力、
を有するあらゆるポリマーまたはポリマー混合物を意味する。
【００２７】
より具体的には、非プロトン性ポリマーは、発電装置でセパレーターとして設置される場合、および／または、カソードで結合剤として用いられる場合、電圧が加えられたときに系に電流を送ることが可能なポリマーを意味する。
【００２８】
例えば、Ｌｉ／セパレーターＰＡ／複合材料からなるカソード（ＬｉＶ２Ｏ５−ＰＡ−炭素）系である。この系は、３．３ボルトで十分充電した場合に電圧を示し、６０℃で７ｍＡ／ｃｍ２のピーク電流を送ることができる。非プロトン性ではないポリマー（ＰＶＤＦ）を用いた系とは対照的に、これは、電池に溶媒が添加されない状態では電流を送らない。ＡＰとは、非プロトン性ポリマーの略語である。
【００２９】
三成分または四成分混合物中に存在するポリマーまたはポリマー混合物は、好ましくは、ＧＥタイプのビニルポリマーの、３分岐型（好ましくは、イドロ・ケベック（Hydro-Quebec）の特許ＵＳ−Ａ−６，２８０，８８２で説明されているもの）、４分岐型（好ましくは、イドロ・ケベック（Hydro-Quebec）の特許出願ＷＯ０３／０６３２８７で説明されているもの）ポリエーテルポリマー、好ましくはＤＫＳの特許出願ＥＰ−Ａ−１．２４９．４６１で説明されているもの、および、それらの少なくとも２種の混合物からなる群より選択される；この段落で引用された文書は、参照により本願の開示に含まれる。
【００３０】
３分岐型ポリマー
Hiroe Nakagawa et al.のRelationship between Structural Factor of Gel Electrolyte and Characteristics of Electrolyte and Lithium-ion Polymer Battery Performances（２００３年１１月４〜６日に日本で開催された第４４回シンポジウムの要約３Ｄ２６）という文献で説明されているように、３分岐型ポリマーは、３分岐した櫛型の形態を有する。好ましくは、このポリマーの３本のほぼ平行な分岐は、長さが短い主鎖の両端と、その中央に固定されており、好ましくは、この主鎖は、３個の原子、好ましくは３個の炭素原子を含む。
【００３１】
３個の炭素原子からなる鎖の場合、これらの原子がそれぞれ分岐に結合している。
これらの３分岐型ポリマーなかでも、本発明の構成において、平均分子量（ＭＷ）１，０００〜１，０００，０００を示すポリマーが好ましく、さらにより好ましくは平均分子量が５，０００〜１００，０００であるポリマーである。
【００３２】
特許出願ＷＯ０３／０６３２８７は、好ましい４分岐型ポリマー群を説明している。
このようなポリマーは、４分岐した櫛型の形態を有する。このポリマーの４本の程度の差はあるが平行な分岐は、それぞれ長さが短い鎖の両端と、その両端の間に固定され（好ましくは、対称的に鎖に固定される）、ここで、この鎖は、好ましくは４個の原子（好ましくは４個の炭素原子）を含む鎖で構成される。
【００３３】
４個の炭素原子からなる鎖の場合、各原子は分岐に連結している。
このようなポリマーは、好ましくは、ハイブリッドした末端基、さらにより好ましくはアクリラート（好ましくは、メタクリラート）、および、アルコキシ（好ましくは１〜８個の炭素原子を有するアルコキシ、さらにより好ましくはメトキシまたはエトキシ）を含み、また、さらにはビニルがハイブリッドした末端基を含んでもよく、このような４分岐型ポリマーの少なくとも１つの分岐（好ましくは少なくとも２つの分岐）は、架橋を形成する可能性が高い。
【００３４】
好ましくは４分岐型ポリマーは、米国特許ＵＳ−Ａ−６，１９０，８０４の第１列と第２列で定義されたものいずれか一種である。この文書は参照により本願の開示に含まれる。
【００３５】
このポリマーは、好ましくは少なくとも４個の分岐を有するポリエーテル型の星形ポリマーであり、これら分岐は、以下の官能基：アクリラートまたはメタクリラート、および、アルコキシ、アリルオキシ、および／または、ビニルオキシを含む末端基を含み、これらの官能基のうち少なくとも１個（好ましくは２個）は、架橋を可能にする活性を有する。このポリマーを含む本発明に係る電解質組成物の安定した電圧は、４ボルトを超えても確保される。
【００３６】
本発明の好ましい実施形態によれば、４分岐型ポリマーは、３個の官能基を有するポリマーであり、好ましくは高分子量であり、以下の式で示される：
【００３７】
【化１】
2008516287.tif 000002
【００３８】
式中、Ｒ１およびＲ２はそれぞれ、水素原子または低級アルキル（好ましくは１〜７個の炭素原子）を示す；Ｒ３は、水素原子またはメチル基を示す；ｍおよびｎはそれぞれ、０またはそれ以上の整数を示す；それぞれの高分子鎖において、ｍ＋ｎ＞３５であり；および、Ｒ１、Ｒ２、Ｒ３基、ならびに、パラメーターｍおよびｎはいずれも、４つの高分子鎖で同一でも異なっていてもよい。
【００３９】
これらの４分岐型ポリマーのなかでも、具体的に興味深いものは、１，０００〜１，０００，０００の範囲の平均分子量を有するポリマー、さらにより好ましくは５，０００〜１００，０００の範囲の平均分子量を有するポリマーである。
【００４０】
その他の好ましい様式によれば、ハイブリッドした末端基（アクリラートまたはメタクリラート、および、アルコキシ、アリルオキシ、ビニルオキシ）を含む分岐を少なくとも４個有する星形ポリエーテルが包含される。その安定した電圧は、４ボルトを超えても確保される。
【００４１】
ＤＫＳの特許出願ＥＰ−Ａ−１，２４９，４６１は、この好ましいポリエーテルポリマー化合物群を製造するのに用いられる方法を説明している。このような化合物は、酸化エチレンおよびプロパノール−１−エポキシ−２，３と、出発原料とを反応させること、または、プロパノール−１−エポキシ−２，３と、出発原料としてエチレングリコールとを反応させることによってポリマー化合物を生産することにより得られる。この工程に続いて、得られたポリマー化合物の骨格と側鎖の各末端に、重合可能な、および／または、重合可能ではない官能基が導入される。
【００４２】
また、出発原料として、１個または数個の活性水素残基、および、アルコキシドを有する化合物も使用可能である。
１個または数個の活性水素残基を有する化合物において、活性水素残基の例としては、ヒドロキシル基、好ましくは１〜５個の活性水素残基を有するヒドロキシル基が挙げられる。１個または数個の活性水素残基を有する化合物の具体的な例としては、トリエチレングリコールモノメチルエーテル、エチレングリコール、グリセリン、ジグリセリン、ペンタエリスリトール、および、それらの誘導体が挙げられる。
【００４３】
また、アルコキシドの具体的な例としては、ＣＨ３ＯＮａ、ｔ−ＢｕＯＫ、および、それらの誘導体も挙げられる。本発明のポリエーテルポリマー化合物は、式（１）で示される構造単位、さらに式（２）で示される構造単位、および／または、式（３）で示される構造単位を有する。１個の分子中の、式（１）で示される構造単位の数は、１〜２２，８００個、より好ましくは５〜１１，４００個、さらにより好ましくは１０〜５，７００である。式（２）または（３）で示される構造単位の数（ただし、その両方が含まれる場合、構造単位の数は総数である）は、同様に１個の分子中に、１〜１３，６００、より好ましくは５〜６，８００、さらにより好ましくは１０〜３，４００である。
【００４４】
【化２】
2008516287.tif 000003
【００４５】
各分子の末端に導入される重合可能な官能基の例としては、（メタ）アクリラート残基、アリル基、および、ビニル基が挙げられ、重合可能ではない官能基の例としては、アルキル基、または、ホウ素原子を含む官能基が挙げられる。
【００４６】
上記同様に、アルキル基、１〜６個の炭素原子を有するアルキル基が好ましく、１〜４個の炭素原子を有するアルキル基がより好ましく、メチル基が特に好ましい。
ホウ素原子を含む官能基の例としては、以下の式（４）または（５）で示されるものが挙げられる。
【００４７】
【化３】
2008516287.tif 000004
【００４８】
式（４）中のＲ１１およびＲ１２、ならびに、式（５）中のＲ２１、Ｒ２２、Ｒ２３は、同一でも異なっていてもよく、それぞれ、水素、ハロゲン、アルキル、アルコキシ、アリール、アルケニル、アルキニル、アラルキル、シクロアルキル、シアノ、ヒドロキシル、ホルミル、アリールオキシ、アルキルチオ、アリールチオアシルオキシ、スルホニルオキシ、アミノ、アルキルアミノ、アリールアミノ、カルボンアミノ、オキシスルホニルアミノ、スルホンアミド、オキシカルボニルアミノ、ウレイド、アシル、オキシカルボニル、カルバモイル、スルホニル、スルフィニル、オキシスルホニル、スルファモイル、カルボキシレート、スルホナート、ホスホナート、複素環式、−Ｂ（Ｒａ）（Ｒｂ）、−ＯＢ（Ｒａ）（Ｒｂ）、または、ＯＳｉ（Ｒａ）（Ｒｂ）（Ｒｃ）を示す。（Ｒａ）、（Ｒｂ）および（Ｒｃ）はそれぞれ、水素、ハロゲン、アルキル、アルコキシ、アリール、アルケニル、アルキニル、アラルキル、シクロアルキル、シアノ、ヒドロキシル、ホルミル、アリールオキシ、アルキルチオ、アリールチオ、アシルオキシ、スルホニルオキシ、アミノ、アルキルアミノ、アリールアミノ、カルボンアミノ、オキシスルホニルアミノ、スルホンアミド、オキシカルボニルアミノ、ウレイド、アシル、オキシカルボニル、カルバモイル、スルホニル、スルフィニル、オキシスルホニル、スルファモイル、カルボキシレート、スルホナート、ホスホナート、複素環式、または、それらの誘導体を示す。式（４）中のＲ１１およびＲ１２、ならびに、式（５）中のＲ２１、Ｒ２２、Ｒ２３は、一緒に結合して環を形成してもよく、このような環は置換基を有していてもよい。また、それぞれの基が置換可能な基で置換されていてもよい。さらに、式（５）中のＸ＋はアルカリ金属イオンを示し、好ましくはリチウムイオンである。
【００４９】
ポリエーテルポリマー中の分子鎖の末端は、全て重合可能な官能基でも、全て重合可能ではない官能基でもよく、または、それらを両方含んでいてもよい。
このタイプのポリエーテルポリマー化合物の平均分子量（Ｍｗ）は、特に限定されないが、通常は、約５００〜２００万、および、好ましくは約１，０００〜１５０万である。
【００５０】
その他の観点において、これらの好ましい群に含まれるポリマーとしては、好ましくは、紫外線、赤外線、熱処理、および／または、電子ビーム（Ｅビーム）によって架橋が可能であるポリマーから選択される。
【００５１】
これらのポリマーとしては、好ましくは、透明なものが選択される。
本発明の三成分混合物の製造に好ましく用いることができるポリマーのなかでも、最も具体的には、室温で液状のポリマーが挙げられる。このようなポリマーは、被覆するための溶媒を必要としないことから、特に関心が高い。
【００５２】
その他の観点において、本発明の三成分および／または四成分混合物でポリマー混合物が用いられる場合、好ましくは、ポリマー混合物中に少なくとも２０重量％の非プロトン性ポリマーが必要とされる。
【００５３】
本発明の構成において、Molten Salt Techniques−第１巻（D. G. Lovering and R. J. Gale, 1942, プレナム・プレス（Plenum Press, New York C1983-1984）編集）に記載の、より具体的には２〜５頁に記載の研究は、それらの概説で溶融塩の定義について言及している（この文書は参照により本願の開示に含まれる）。
【００５４】
より具体的には、G. Morant and J. Hladikは、Electrochimie des sels fondues Tome 1-proprietes de transport Editions: Paris Masson 1969の溶媒特性に関する章で、液体の構造に基づいて、溶融塩は、２つのグループに分けることができると明記している。第一のグループは、主としてイオン力で結合しているアルカリ性のハロゲン化物のような化合物によって構成されており、第二のグループは、実質的に共有結合を含む化合物で構成されている。
【００５５】
溶融塩は、イオン化された溶媒としてみなされる特殊な溶媒であって、無機化合物を容易に溶解させること、さらに高温で作用することが可能である。溶融塩はイオン性塩であることが多く、例えばＬｉＣｌ−ＫＣｌ、ＮａＣｌ−ＫＣｌ、および、ＬｉＮＯ３−ＫＮＯ３である。この定義は、２００３年の会議のepreuve specifique-filiere PC-Institut national Polytechnique de Toulouseから抜粋したものである。
【００５６】
本発明の構成において、さらに、エレクトロクロミック用途に関してより具体的には、溶融塩は、−３０〜３５０℃、好ましくは−２０〜６０℃の範囲の温度で液状の塩を意味する。実際には、３５０℃を超える温度では、本発明の混合物中に存在するポリマーは炭化すると予想される。
【００５７】
さらにより具体的には、本発明の構成において、対象となる溶融塩は、イミダゾリウム塩、イミジニウム（imidinium）塩、ピリジニウム塩、アンモニウム塩、ピロリウム塩、スルホニウム塩、ホスホニウム塩、および、それらの少なくとも２種の混合物からなる群より選択される少なくとも２種の塩で構成される溶融塩である。
【００５８】
好ましい例としては、ＵＳ−Ａ−５，６８３，８３２で説明されている可溶性の疎水性塩、および、Room temperature molten salts as lithium battery electrolyte, Armand et al., Electrochimica Acta 49 (2004) 4583-4588という文献で説明されているもの、同様に、それらの少なくとも２種の混合物が挙げられる。この文書は参照により本願の開示に含まれる。
【００５９】
これらの溶融塩は、本発明のポリマー−溶融塩−溶媒（ＰＳＳ）三成分混合物中に存在する。イオン伝導性の塩を添加することにより得られたこれらの混合物、加えてそれに対応する四成分混合物は、均質であり、かつ室温で液状である。
【００６０】
本発明の三成分混合物に関する目的の構成において、溶媒は：
−三成分混合物中に存在する溶融塩を溶解させる能力；
−四成分混合物中に存在する溶融塩とイオン伝導性の塩を溶解させる能力；および、
−場合によっては、非プロトン性ポリマーを溶解させる能力、
を有するあらゆる溶媒を意味する。
【００６１】
溶媒は、好ましくは、有機溶媒、または、有機溶媒の混合物であり、より好ましくは、メタノール、ジメチルホルムアミド、テトラヒドロフラン、エタノール、プロパノール、Ｎ−メチルピロリドン、および、環状物質からなる溶媒：環状カーボネート、環状エステルアルキル、および、エーテル様のプロピレンカーボネート、ジエチルカーボネート、ジメチルカーボネート、エチレンカーボネート、および、ガンマ−ブチロラクトン、ならびに、それらの少なくとも２種の混合物からなる群より選択される溶媒である。
【００６２】
本発明の構成において、イオン伝導性の塩は、非プロトン性ポリマーで示された定義を補足するために言えば、アノードからカソードへ移動する電子を放出することによって確実にイオンを伝導させる塩を意味する。
【００６３】
好ましくは、イオン伝導性の塩は、ＬｉＮ（ＳＯ２ＣＦ３）２：ＬｉＴＦＳＩ、ＬｉＮ（ＳＯ２Ｃ２Ｆ５）２：ＢＥＴｌ、ＬｉＣ（ＳＯ２ＣＦ３）３、ＬｉＢＦ４、ＬｉＰＦ６、ＬｉＣｌＯ４、ＬｉＳＯ３ＣＦ３、ＬｉＡｓＦ６、ＬｉＢＯＢ、ＬｉＤＣＴＡ、および、ＬｉＩからなる群より選択されるものと予想される。
【００６４】
ＬｉＴＦＳＩを用いて優れた結果が得られている。
本発明の構成において、導電性ポリマーは、電気化学的な系における電極で代表される活性物質として作用するポリマーを意味し、そのような系において確実に電子伝導を行わせる。
【００６５】
本願の構成において、電気化学的薄膜は、本発明に係る三成分および／または四成分混合物を含む粘性の液体の層を、被覆しようとする基板上に塗布することによって得られた薄膜を意味する。
【００６６】
架橋性ではない非プロトン性ポリマーが用いられる場合、このようなポリマーを可溶化するための第二の溶媒を添加し、例えば熱処理を行うことが必要である。
高分子量のポリマーが用いられる場合、このようなポリマーを可溶化するための第二の溶媒を添加することが必要である。
【００６７】
処理後に、基板の表面に薄膜が形成され、そこに付着する。
本発明の第一の目的は、非プロトン性ポリマー−溶融塩−溶媒（ＰＳＳ）三成分混合物である。
【００６８】
本発明の好ましい実施形態によれば、本発明の三成分混合物は、室温で均質であり、かつ液状である。
これらの混合物中の非プロトン性ポリマーは、非プロトン性ポリマー、および、それらの少なくとも２種の混合物、および、少なくとも２０重量％の非プロトン性ポリマーを含むポリマー混合物からなる群より選択される。
【００６９】
好ましい変形形態によれば、本発明の混合物中に存在するポリマーは、１，０００〜１，０００，０００の範囲、さらにより好ましくは５，０００〜１００，０００の範囲の平均分子量（ＭＷ）を有する。
【００７０】
これらの混合物は、好ましくは８０％を超える透過性を示し、ここで、前記透過性は、バリアン（Variant）製のＵＶ−ＩＲ型の近赤外線装置、透過性１００％の参照として厚さ２ｍｍの無機ガラスプレート、および、測定しようとするサンプルを用いて測定され、ここで、該サンプルは：
−三成分混合物中に架橋性の非プロトン性ポリマーが存在する場合、２０〜１００ミクロンの範囲の厚さを有する室温で固体の薄膜で構成され（ここで、該薄膜は、前記三成分混合物を被覆して架橋することにより得られる）；または、
−三成分混合物中に架橋性の非プロトン性ポリマーが存在しない場合、１０〜３０ミクロン（好ましくは２０〜３０ミクロン）の厚さを有する三成分混合物のゲル薄膜で構成される（ここで、該ゲルは、２枚の透明なガラスプレートの間に塗布される）。
【００７１】
好ましい混合物としては、９０％を超える透過性を示す混合物が挙げられる。
好ましくは、非プロトン性ポリマーは架橋性である。
本発明の好ましい変形形態によれば、架橋性ポリマーは、８０％を超える架橋結合の割合を示す。
【００７２】
好ましくは、架橋結合の割合が５〜５０％の範囲、さらにより好ましくは架橋結合の割合が１０〜３０％の範囲を示す架橋性ポリマーが含まれると予想される。
本発明の具体的に好ましい実施形態によれば、架橋性ポリマーは、３分岐型、および、４分岐型ポリエーテルのポリマー、ＧＥタイプのビニルポリマー（ＥＯ−ＧＤ、これは、酸化エチレン−２，３エポキシ１プロパノールのことである）、および、これらのポリマーの少なくとも２種の混合物からなる群より選択される。
【００７３】
本発明のその他の変形形態は、ポリマーが架橋性ではない三成分混合物によって構成される。
このようなポリマーは、好ましくは、ポリフッ化ビニリデン（ｐｏｌｙｖｉｎｙｌｄｉｅｎｅｆｌｕｏｒｉｄｅ）（ＰＶＤＦ）タイプのポリマー、および、ポリ（メタクリル酸メチル）ＰＭＭＡタイプのポリマー、ならびに、それらの少なくとも２種の混合物からなる群より選択される。
【００７４】
本発明のその他の変形形態によれば、非プロトン性ポリマーは、少なくとも１種の架橋性ポリマー、および、少なくとも１種の架橋性ではないポリマーの混合物によって構成される。さらにより好ましくは、このような混合物は、少なくとも１種のＰＭＭＡを含む。
【００７５】
好ましくは、この非プロトン性ポリマーは、少なくとも１種の架橋性ポリマーと、少なくとも１種の架橋性ではないポリマーの混合物とによって構成され；好ましくは、電気化学的な系の場合、架橋性ポリマーの架橋性ではないポリマーに対する比率は約５０：５０であり、エレクトロクロミックウィンドウの場合、この比率は約８０：２０である。
【００７６】
本発明の好ましい変形形態によれば、三成分混合物中に存在する溶融塩は、−４０〜３５０℃の温度で溶融する溶融塩から選択される。さらにより好ましくは、この溶融塩は、−２０〜６０℃温度で溶融する溶融塩から選択される。
【００７７】
例を挙げれば、溶融塩を構成するためには、イミダゾリウム塩、イミジニウム（imidinium）塩、ピリジニウム塩、アンモニウム塩、ピロリウム塩、スルホニウム塩、および、ホスホニウム塩、および、それらの少なくとも２種の混合物からなる群より選択される少なくとも２種の塩が選択されると予想される。
【００７８】
好ましくは、上記で説明されている可溶性の疎水性塩で構成される群に記載の溶融塩は、系に気泡を発生させる可能性がある水分子の吸収が最小化されるように選択されると予想される。
【００７９】
本発明の実施形態の好ましい変形形態によれば、三成分混合物に存在する溶媒は、有機溶媒からなる群より選択され、好ましくは、ＥＣ、ＰＣ、ＤＭＣ、ＤＥＣ、ＥＭＣ、ＧＢＬ、ＶＣ、ＶＢのタイプの溶媒、ＫＯＨ、ＮａＯＨなどの無機溶媒、および、それらの少なくとも２種の混合物からなる群より選択される。
【００８０】
その他の好ましい様式によれば、含まれる溶媒は、有機溶媒と無機溶媒との混合物と予想される。
好ましくは、含まれる溶媒は、有機溶媒であり、標準温度および標準圧力条件で１２５℃を超える沸点を示す。
【００８１】
本発明の三成分混合物のなかでも、特に興味深いものとしては：
ａ．１〜９８重量％、好ましくは５〜７０モルパーセントの非プロトン性ポリマー；
ｂ．１〜９８重量％、好ましくは５〜７０モルパーセントの溶融塩；および、
ｃ．１〜９８重量％、好ましくは７〜７０モルパーセントの溶媒、
を含み、三成分混合物の成分の総重量は１００重量％に等しい混合物が挙げられる。
【００８２】
さらにより高い関心があるのは、これらの三成分混合物のなかでも、１〜５，０００ｃＰの範囲のいずれかの粘度であることを特徴とする混合物、より好ましくは５〜５００ｃＰの粘度を示す混合物である。
【００８３】
本発明の三成分混合物の粘度は、Electrochimica Acta 49(2004) 4583-4588頁に記載の、Room temperature molten salts as lithium battery electrolyte（Armand et al.）という出版物に参照してあるケンブリッジ・アプライド・システム（Cambridge applied system）の粘度計を用いて、２５℃で測定される。
【００８４】
本発明の三成分混合物には、多くの用途が見出されており、特に、伝導率、安全性、透過性および低温の操作というそれらの好ましい特徴によるエレクトロクロミックウィンドウにおける用途である。
【００８５】
本発明の第二の目的は、本発明の第一の目的で定義された三成分混合物と、イオン伝導性の塩とを含む四成分混合物によって構成される。
本発明の好ましい実施形態によれば、イオン伝導性の塩は、好ましくは、アルカリ土類塩からなる群より選択され、好ましくは、リチウム塩からなる群より選択され、好ましくは、ＬｉＴＦＳＩ、ＬｉＦＳＩ、ＬｉＢＯＢ、ＬｉＴＦＳＩ、ＬｉＤＣＴＡ、ＬｉＣｌＯ４、ＬｉＣＦ３ＳＯ３、ＬｉＰＦ６、ＬｉＢＦ４、ＬｉＩのタイプのリチウム塩、および、それらの少なくとも２種の混合物からなる群より選択されるものである。
【００８６】
具体的に好ましくは、本発明の四成分混合物は、伝導性の塩の濃度が０．０１〜３Ｍ（Ｍ：モル濃度）であることを特徴とする。さらにより好ましくは、この伝導性の塩の濃度は、０．５Ｍ〜２．５Ｍである。
【００８７】
本発明のその他の興味深い変形形態によれば、四成分混合物は：
ｄ．１〜９８重量％、好ましくは５〜７０モルパーセントのポリマー；
ｅ．１〜９８重量％、好ましくは５〜７０モルパーセントの溶融塩；
ｆ．１〜９８重量％、好ましくは７〜７０モルパーセントの溶媒；および、
ｇ．１〜９８重量％、好ましくは７〜７０モルパーセントのイオン伝導性の塩、
を含み、四成分混合物の成分の総重量は１００％に等しい。
【００８８】
より好ましくは、四成分混合物は、好ましくは１〜５，０００ｃＰの範囲内、さらにより好ましくは５〜５００ｃＰの範囲のいずれかの粘度であることを特徴とする。
四成分混合物の粘度も、Electrochimica Acta 49(2004) 4583-4588に記載の、Room temperature molten salts as lithium battery electrolyte（Armand et al.）という出版物に参照してあるケンブリッジ・アプライド・システムの粘度計を用いて、２５℃で測定される。
【００８９】
好ましい実施形態によれば、本ポリマーは、以下の方法：紫外線、赤外線、熱的ビーム、および、Ｅビームの少なくとも１種によって架橋が可能である。
本発明の三成分混合物には、電気化学的な系における高分子セパレーターとしての用途が見出されており、特に、本混合物は、系がエレクトロクロミックウィンドウである場合、伝導率、安全性、低温の操作および透過性のような利点を示す。
【００９０】
超高速応答スーパーキャパシタ、パワーバッテリー、超高速応答エレクトロクロミックウィンドウを必要とする用途において、四成分混合物とは、混合物のイオン伝導を高めるために１種または数種のイオン伝導性の塩が添加されている三成分混合物である。
【００９１】
本発明の第三の目的は、上記で定義された第一の目的に係る三成分混合物の製造方法、または、上記で定義された第二の目的に係る四成分混合物の製造方法によって構成され、本方法は、好ましくは、前記三成分または四成分混合物の成分を任意の順番で混合することによる。
【００９２】
本発明の混合物の利点の１つは、単一の混合物中で製造することができることと、単一の均質な相が得られることにある。
好ましくは、この混合物は、室温で、制御圧力下（アルゴン、窒素、ヘリウム）で製造される。好ましくは、本混合物は、ロールミキサーで製造される。
【００９３】
本発明の第四の目的は、第一の目的に係る三成分混合物、および／または、第二の目的に係る四成分混合物、および／または、本発明の第三の目的で説明されている方法のいずれか１つを実施することによって製造された三成分または四成分混合物から、薄膜を製造する方法にある。
【００９４】
本発明の目的の三成分混合物、または、本発明の目的の四成分混合物、または、本発明の目的の方法のいずれか１つを実施することによって製造された三成分または四成分混合物から、本発明の電気化学的薄膜の製造に好ましく用いられる方法の１つが、特許ＣＡ−Ａ−２，４７１，３９５、ＣＡ−Ａ−２，４１８，２５７、および、ＥＰ−Ａ−１，３３９，８４２（これらの文書は、参照により本願の開示に含まれる）で説明されている。
【００９５】
好ましい形態によれば、この本発明の方法は、電気化学的薄膜を製造するために用いられ、本方法において、塩処理していないポリマー（これは、イオン伝導性ではない塩、例えば四成分混合物の定義で説明されているアルカリ土類塩またはリチウム塩を含む）を、塩処理したＳＳ（溶媒−溶融塩）混合物（これは、少なくとも１種の伝導性の塩、例えばアルカリ土類またはリチウム塩、好ましくは本発明の第二の目的で具体的に説明されているリチウム塩のいずれか１種を含む）に浸漬し、その後、一方の電極に付着させる。
【００９６】
この方法を実施することのその他の好ましい形態によれば、塩処理していないポリマー薄膜を、塩処理していないＳＳ混合物に浸漬し、その後、一方の電極に付着させる。
本方法を実施することのその他の好ましい形態によれば、塩処理したポリマー薄膜を、塩処理したＳＳ混合物に浸漬し、その後、一方の電極に付着させる。
【００９７】
その他の変形形態によれば、塩処理したポリマー薄膜を、塩処理していないＳＳ混合物に浸漬し、その後、一方の電極に付着させる。
好ましくは、上記イオン伝導性の塩は上記溶融塩に溶解している。
さらにより好ましくは、上記イオン伝導性の塩は上記溶媒に溶解している。
【００９８】
薄膜製造のその他の好ましい様式によれば、塩処理した、または、塩処理していないポリマー薄膜を、一方の電極に付着させ、そこに接着させる。
本発明の第五の目的は、本発明に係るＰＳＳ（ポリマー−溶融塩−溶媒）混合物、および／または、ＰＳＳＳ（ポリマー−溶融塩−溶媒−イオン伝導性の塩）混合物で構成される少なくとも２つの電極と、少なくとも１種の電解質とを含む電気化学的な系の製造にある。
【００９９】
好ましい形態によれば、製造された電気化学的な系は、少なくとも１つのアノード、少なくとも１つのカソード、および、少なくとも１種のＰＳＳおよび／またはＰＳＳＳ電解質を含む。
【０１００】
好ましい実施の様式によれば、本方法は、電気化学的な系の製造、好ましくは図１０に示されるようなエレクトロクロミックウィンドウを示す電気化学的な系の製造に用いられる。
【０１０１】
さらにより好ましくは、この方法は、少なくとも１つの挿入電極、および、少なくとも１つの二重層電極を含む電気化学的な系の製造に用いられる。
すなわち好ましくは、アノードが、リチウム、リチウム合金、炭素、グラファイト、金属酸化物系の電極からなる群より選択され、カソードが、ＬｉＦｅＰＯ４、ＬｉＣｏＯ２、ＬｉＭｎ２Ｏ４、ＬｉＮｉＯ２、ＬｉＭｎ１／３Ｃｏ１／３Ｎｉ１／３Ｏ２、および、それらの少なくとも２種の混合物からなる群より選択された電池型の発電装置の製造方法が挙げられる。
【０１０２】
本発明の第六の目的は、本発明の第五の目的に係る方法のいずれか１つを実施することによって得られた電気化学的な系からなる。
本願の第七の目的は、電気化学的な装置、好ましくはエレクトロクロミックウィンドウのようなエレクトロクロミック装置の製造方法によって構成される。
【０１０３】
本発明の構成において考察されるエレクトロクロミック系は、特に：
−固形の透明な基板、好ましくはガラスまたはプラスチックで作製された基板；
−透明な酸化物薄膜；
−ＰＳＳおよび／またはＰＳＳＳ薄膜；
−対電極；および、
−密封部材、
で構成されるものである。
【０１０４】
本発明のこの目的の好ましい実施形態によれば、これらの電気化学的な系の製造は、以下の工程を実施することによって行われる：
−透明な伝導性の層を有する固形の透明な基板、好ましくはガラスまたはプラスチックで作製された該基板を製造する工程；
−透明で伝導性の酸化物ベースのカソードを製造する工程；
−透過性（好ましくは８０％を超える透過性）を示すＰＳＳ型および／またはＰＳＳＳタイプの透明な電解質、または、透明ではない電解質（エレクトロクロミックウィンドウ以外の用途において）を製造する工程；
−透明な酸化物、伝導性のポリマーまたは炭素をベースとしたアノード（対電極）を、透明な伝導性の層を有する固形の透明な基板、好ましくはガラスまたはプラスチックで作製された該基板上に製造する工程；
−上記で製造された構成要素を組み立てる工程；および、
−好ましくは、バリアン・ソサエティー（Variant society）のトールシール（Torr-Seal）低蒸気圧樹脂（登録商標）という商品名の接着剤からなる群より選択される密封部材で、基板の端部（周囲）を密封する工程。
【０１０５】
このような方法は、エレクトロクロミックウィンドウの製造に特によく適している。
本発明のエレクトロクロミック系の製造方法の好ましい実施の変形形態によれば、三成分または四成分混合物を一方の電極上に被覆し、その後、他方の電極に付着させる。
【０１０６】
その他の好ましい形態によれば、本発明のエレクトロクロミック装置（好ましくはウィンドウ）の製造方法は、カソードが、ＷＯ３、ＭｏＯ３、Ｖ２Ｏ５、ＬｉｏＴｉ５Ｏ１２、導電性ポリマー、および、それらの少なくとも２種の混合物からなる群より選択される金属酸化物をベースとする場合に適用される。
【０１０７】
本方法のその他の用途の変形形態によれば、アノードは、ＩｒＯｘ、ＬｉＶＯｘ、ＮｉＯｘ、ＮｉＯｘＨｙ（ここで、ｘは、００．１〜０．２とする）、Ｔａ２Ｏ５、Ｓｂ２Ｏ５、導電性ポリマー（これは、ＰＡＮＩとしても知られているポリアニリンのような酸化物で置き換えてもよい）、および、それらの少なくとも２種の混合物からなる群より選択される金属酸化物をベースとする。
【０１０８】
好ましくは、ＰＳＳ混合物は、装置中の２つの電極を分離する空間に導入され、この空間は、好ましくは５〜５００ミクロンであり、さらにより好ましくは、この距離は、１０〜５０ミクロンである。
【０１０９】
その他の好ましい変形形態によれば、前記装置を、２５〜１００℃の範囲のいずれかの温度（好ましくは８０℃）で１時間加熱して、三成分または四成分混合物中に存在するポリマーを架橋させる。
【０１１０】
その他の実施形態によれば、前記装置は、２つの電極間に位置するポリマー薄膜を含み、その密封した電気化学的な装置にＳＳ混合物が導入される。
すなわち好ましくは、アノードが、リチウム、リチウム合金、炭素、グラファイト、金属酸化物系の電極からなる群より選択され、カソードが、ＬｉＦｅＰＯ４、ＬｉＣｏＯ２、ＬｉＭｎ２Ｏ４、ＬｉＮｉＯ２、および、それらの少なくとも２種の混合物の電極からなる群より選択される電池型の発電装置の製造方法が挙げられる。
【０１１１】
このような装置は、特に低温で高収量を有することが解明されている。
すなわち、−２０℃での電気化学的な収量が、同じ装置の室温での電気化学的な収量の８０％に相当する電気化学的な装置を製造することが可能になった。
【０１１２】
本発明の第八の目的は、本発明の第七の目的で定義された方法のいずれか１つを実施することによって得られた電気化学的な装置、および、エレクトロクロミック装置によって構成される。
【０１１３】
このようなエレクトロクロミック装置は、漂白した状態で８０％を超える透過性、有色の状態で１〜３％、および、室温で優れたサイクル性能を特徴とする。
本願の第九の目的は、以下の用途：電気化学的な系、好ましくはエレクトロクロミックウィンドウ、および、電気化学的発電装置のための電解質のいずれか１つにおける、本発明の目的の、または、本発明の方法のいずれか１つにより得られた三成分および／または四成分混合物の使用によって構成される。
【０１１４】
本発明の好ましい実施形態の説明
驚くべきことに、混合物に溶融塩を添加することによって、電気化学的な装置の伝導率と安全性能が高まる。これらの特性は、図１で報告した結果によってはっきり示されている。この図は、２種の溶融塩それぞれの蒸気圧と比較した、ＥＣ＋ＧＢＬ中の１．５ＭのＬｉＴＦＳＩ（液状電解質）の２５〜４０℃における蒸気圧を示す。この液体および溶融塩は低蒸気圧を有するが、４０℃を超える温度では、液状電解質は極めて高い蒸気圧を有し、これは、エレクトロクロミック分野におけるそれらの適用を限定する。一方で、溶融塩は、温度にかかわらずほぼ一定な低蒸気圧を有しており、それにより、エレクトロクロミックウィンドウにおいてこのタイプの溶融塩を安全にする。
【０１１５】
第三の成分は、可塑剤としての役割を果たし、好ましくは室温で固形状で存在する溶媒であり、例えば、エチレンカーボネート（ＥＣ）、または、液状のプロピレンカーボネート（ＰＣ）、ビニルカーボネート（ＶＣ）、ジメチルカーボネート（ＤＭＣ）、ジエチルカーボネート（ＤＥＣ）、エチルメチルカーボネート（ＥＭＣ）、または、それらの少なくとも２種の混合物が挙げられる。装置の安全性の目的を維持するために、沸点は、好ましくは１２５℃より高くしなければならない。
【０１１６】
混合物（ＰＳＳ）中のこれらの溶媒の存在は、二重の役割を果たす。第一の役割は、ＰＳＳのイオン伝導率を高めることであり、第二の役割は、電極支持体への被覆を容易にして均一な薄膜が得られるようにＰＳＳ混合物の粘度を最適化することである。
【０１１７】
本発明の三成分および四成分混合物は、好ましくは８０％を超える透過性を示し、前記透過性は、バリアン（Variant）製のＵＶ−ＩＲ型の近赤外線装置、透過性１００％の参照として厚さ２ｍｍの無機ガラスプレート、および、測定しようとするサンプルを用いて測定され、ここで、該サンプルは：
−三成分または四成分混合物中に架橋性ポリマーが存在する場合、２０〜１００ミクロンの範囲の厚さを有する室温で固体の薄膜で構成され（ここで、該薄膜は、前記三成分混合物を被覆して架橋することにより得られる）；または、
−三成分または四成分混合物中に架橋性ではないポリマーが存在する場合、１０〜３０ミクロン（好ましくは２０〜３０ミクロン）の範囲の厚さを有する三成分混合物のゲル薄膜で構成される（ここで、該ゲルは、２枚の透明なガラスプレートの間に塗布される）。
【０１１８】
１．エレクトロクロミックウィンドウのための電解質の製造方法
本発明の構成において、エレクトロクロミックウィンドウとは、低い電圧を加えると可逆的に色を変化させる電気化学的な系を意味する。
【０１１９】
本発明によれば、エレクトロクロミックウィンドウ生産に特に適したＰＳＳタイプの電解質の製造は、特筆すべきことに、以下で詳述する方法のいずれか１つを実施することによって行ってもよく、被覆は、Coatings Technology handbook, D. Gabas, 19-180で説明されている方法のいずれか１つを実施することによって一般的に行われる。この文書は参照により本願の開示に含まれる。
【０１２０】
１−ａ  乾燥薄膜
室温で液状の４分岐型ポリマー、例えばＤＫＳ社（DKS company）によって商品化されたエレクセル（Ｅｌｅｘｃｅｌ（Ｒ））ＴＡ−Ｅ２１０が用いられる。
【０１２１】
４分岐型ポリマーの被覆は、塩処理した薄膜を被覆するために改変された、制御された雰囲気下で運転させる被覆装置（図６）を用いて、リチウム塩を用いて、または、リチウム塩を用いないで行われる。この薄膜は、ＰＰ（ポリプロピレン）支持体上に被覆され、この薄膜の厚さは、１５〜２０ミクロンの範囲である。
【０１２２】
被覆が完了したら、ライン中で、図８に示されるような紫外線照射、図９に示されるような赤外線、または、図７に示されるようなＥビームによって架橋が行われる。
好ましくは、紫外線による架橋は、好ましくは約５秒間エネルギーを入力しながら光開始剤タイプまたは熱開始剤タイプの架橋剤を添加することによって行われる。
【０１２３】
また、熱または赤外線による架橋も、架橋剤の添加によって行われる。
電子ビームによる架橋の場合、架橋剤を添加することは必須ではない。
架橋されたら、その乾燥薄膜を、溶融塩および溶媒（ＳＳ）の溶液に浸漬する。
【０１２４】
次に、ＰＰ支持体に連結することによって移動させたＰＳＳ電解質を、好ましくは、いずれかの電気化学的な装置（例えばエレクトロクロミックウィンドウ）の一方の電極の上に沈着させる。このＰＰは、ＰＳＳから容易に分離されるようになる。
【０１２５】
１−ｂ  液状混合物から得られた薄膜
この方法において、ポリマー、溶融塩および溶媒の三成分は、開始剤の存在下で、図２〜５で説明されている反応の順序に従って一緒に混合される。
それによって得られた混合物は、ＰＰ支持体上に被覆され、その後、架橋される（紫外線または赤外線、または、熱処理もしくはＥビーム）。ＰＳＳ電解質を移動させ、エレクトロクロミック装置の電極に連結させる。
【０１２６】
２．電気化学的な装置の製造方法
２ａ−ＳＳ混合物に浸漬した乾燥薄膜を用いた場合
図１１は、本発明に係るエレクトロクロミック装置のスキームを示す。ＰＳＳ電解質は、一方の電極（Ｌｉ４Ｔｉ５Ｏ１２）、または、炭素ベースの電極のいずれかに固定される。このタイプのエレクトロクロミック技術は、ハイドロ・ケベック（Ｈｙｄｒｏ  Ｑｕｅｂｅｃ）の特許ＥＰ−Ａ−１，３３９，６４２（この文書は参照により開示に含まれる）で説明されているハイブリッド型のスーパーキャパシタと同様にして作用する。
【０１２７】
操作中に行われる電気化学反応は、以下の通りである：
【０１２８】
【化４】
2008516287.tif 000005
【０１２９】
２ｂ−乾燥薄膜を用いた組み立て
乾燥薄膜を、一方の電極に付着させる。組み立てた後、装置を密封し、エレクトロクロミック電池に、ＳＳ混合物を導入するための開口部を残す。
【０１３０】
電池にＳＳを導入したら、トールシールのような蒸気圧を用いずに開口部を接着剤で密封する。
２ｃ−ポリマー薄膜を用いない組み立て
図１０に記載の装置を密閉した後、ＰＳＳ混合物と架橋剤を導入するために、形成した開口部を開いたままにする。電極間の空隙の距離は１５〜５０ミクロンであり、続いて、開口部を通じて混合物を導入し、トールシールのような密封機を用いて極めて迅速に切れ目を密閉する。
【０１３１】
この装置を８０℃に加熱するか、または、赤外線ランプの光線に１時間に晒す。そこに形成された電解質は透明である。
２ｄ−電極上にＰＳＳを被覆することによる方法
ＳＰＰ混合物をドクターブレード法、または、押出しによって被覆し、電極に付着させ、その後、対電極に沈着させる。同じ方法で、対電極にＰＳＳを上塗りし、その後、作用電極に付着させる。
【０１３２】
その後、この装置を密封する。
実施例
以下の実施例は、単に説明のためであって、本発明の目的のいかなる限定要素とも解釈されないこととする。
【０１３３】
実施例１：プロピルメチルイミダゾリウム溶融塩ベースの薄膜の製造
１５グラムの４分岐型ポリマー（エレクセル（Ｒ）−ＰＡ−２１０，ＤＫＳジャパン（DKS Japan）によって商品化）を、サートマー社（Sartomer company）（Isacure）によって商品化されたＫＴＯ４６タイプの光開始剤（０．１５グラム）と混合した。この混合物を、厚さ２４ミクロンのポリプロピレン（ＰＰ）支持体上に被覆した。
【０１３４】
１０ｍＷのエネルギーを放出する紫外線ランプ下で、５秒後に、２０ミクロンのポリマー薄膜が得られた。このポリマー薄膜を２４時間真空乾燥させた。
この薄膜を、２０グラムのＳＳ：溶融塩（プロピルメチルイミダゾール＋１ＭのＬｉＴＦＳＩ．）、および、溶媒（ＶＣ：ビニルカーボネート）からなる溶液を含むステンレス鋼容器に５分間浸漬した。溶融塩と溶媒との比率は、重量で９０：１０であった。
【０１３５】
このポリマー薄膜からＰＰが自然に分離し、ＰＳＳ１薄膜が形成された。
この薄膜は、ＬｉＴＦＳｌ塩に対して導電性を有する、および、上記で定義された方法に従って測定されたそれらの透過性は、８０％を超えた。
【０１３６】
実施例２：熱開始剤を用いたプロピルメチルイミダゾリウム溶融塩ベースの薄膜の製造
１５グラムの４分岐型ポリマー（エレクセル（Ｒ）−ＰＡ−２１０，ＤＫＳジャパン製）を、１００ｐｐｍのアクゾ（Ａｋｚｏ（Ｒ））１６タイプの熱開始剤と混合し、この混合物を、厚さ２４ミクロンのＰＰ支持体上に被覆し、続いて８０℃で１時間乾燥させた。
【０１３７】
架橋されたポリマーからなる２５ミクロンのポリマー薄膜が得られた。このポリマー薄膜を８０℃で２４時間真空乾燥させ、続いて、２０グラムのＳＳ：溶融塩（プロピルメチルイミダゾール＋１ＭのＬｉＴＦＳＩ）、および、溶媒（ＧＢＬ：ガンマ−ブチロラクトン）の溶液を含むステンレス鋼容器中に５分間浸漬させた。
【０１３８】
このポリマー薄膜からＰＰが自然に分離し、ＰＳＳ２薄膜が形成された。この薄膜は、ＬｉＴＦＳＩ塩に対して導電性を有し、さらに透明な性質を有していた。
上記で測定された方法に従って測定されたそれらの透過性は、８０％を超えていた。
【０１３９】
実施例３：Ｅビームでの架橋によるプロピルメチルイミダゾリウム溶融塩ベースの薄膜の製造
２０グラムの４分岐型ポリマー（エレクセル（Ｒ）−Ａ２１０，ＤＫＳジャパン製）を均質化し、これを、電子ビーム機の上を５Ｍラドの強度で３分間通過させてＰＰ支持体上に被覆した。
【０１４０】
架橋されたポリマーからなる２５ミクロンのポリマー薄膜が得られ、このポリマー薄膜を８０℃で２４時間真空乾燥させ、続いて、２０グラムのＳＳ：溶融塩（プロピルメチルイミダゾール＋１ＭのＬｉＴＦＳＩ）、および、溶媒（ＥＣ＋ＧＢＬ：エチレンカーボネート＋ガンマ−ブチロラクトン）からなる溶液を含むステンレス鋼容器中に５分間浸漬させた。溶融塩−溶媒の比率は、重量で９０：１０であった。
【０１４１】
このポリマー薄膜からＰＰが自然に分離し、ＰＳＳ３薄膜が形成された。この薄膜は、ＬｉＴＦＳＩ塩に対して導電性を有し、さらに透明な性質を有していた。その透過性も、８０％を超えていた。
【０１４２】
実施例４：ヘキシルメチルイミダゾリウム溶融塩ベースの塩処理した薄膜の製造
１５グラムの４分岐型ポリマー（エレクセル（Ｒ）−Ａ２１０，ＤＫＳジャパン製）を、４．４７グラムのＬｉＴＦＳＩ、および、０．１５グラムのＰｅｒｋａｄｏｘ（Ｒ）タイプの光開始剤と混合し、この混合物をＰＰ支持体上に被覆した。
【０１４３】
１０ｍＷのエネルギーを放出する紫外線ランプ下で（ランプから６インチの距離に設置）５秒後に、２３ミクロンの架橋されたポリマー薄膜が得られた。
このポリマー薄膜を８０℃で２４時間真空乾燥させ、続いて、ステンレス鋼容器中で、２０グラムのＳＳ：溶融塩（ヘキシルメチルｌイミダゾリウム）、および、溶媒（ＰＣ：プロピレンカーボネート）からなる混合物の溶液に５分間浸漬させた。溶融塩−溶媒の比率は、重量で９０：１０であった。
【０１４４】
このポリマー薄膜からＰＰが自然に分離し、ＰＳＳ４薄膜が形成された。この薄膜は、ＬｉＴＦＳＩ塩に対して導電性を有し、透明度が高く、８０％を超えると測定された。
実施例５：ＰＳＳ１から直接的なプロピルメチルイミダゾリウム溶融塩ベースの薄膜の製造
ボタン電池の組み立てにおいて、実施例１で製造されたＰＳＳ１を、直径１８ｍｍのリチウムディスクに付着させた。
【０１４５】
直径１６ｍｍのＬｉ４Ｔｉ５Ｏ１２タイプのカソードを、ＰＳＳ１に付着させ、Ｍａｃ電池を用いて、Ｃ／２４（２４時間）の電流で、ボタン電池の充放電を行った。図１２は、２回の連続した充放電サイクルを示し、Ｌｉ４Ｔｉ５Ｏ１２の容量は１４０ｍＡＨ／ｇであり、カソードの可逆性から、このＰＳＳ１薄膜は、リチウム塩によって電気化学的に活性であることが示される。
【０１４６】
実施例６：ＰＳＳ２から直接的なプロピルメチルイミダゾリウム溶融塩ベースの薄膜の製造
ボタン電池の組み立てにおいて、実施例２で製造されたＰＳＳ２を、直径１８ｍｍのリチウムディスクに付着させた。
【０１４７】
直径１６ｍｍのＬｉ４Ｔｉ５Ｏ１２タイプのカソードを、ＰＳＳ２に付着させ、Ｍａｃ電池を用いて、Ｃ／２４（２４時間）の電流で、ボタン電池の充放電を行った。Ｌｉ４Ｔｉ５Ｏ１２の容量は、１４３ｍＡｈ／ｇであり、カソードの可逆性から、このＰＳＳ１薄膜は、リチウム塩によって電気化学的に活性であることが示される。
【０１４８】
実施例７：ＰＳＳ３から直接的なヘキシルメチルイミダゾリウム溶融塩ベースの薄膜の製造
ボタン電池の組み立てにおいて、実施例３で製造されたＰＳＳ３を、直径１８ｍｍのリチウムディスクに付着させた。
【０１４９】
直径１６ｍｍのＬｉ４Ｔｉ５Ｏ１２タイプのカソードを、ＰＳＳ３に付着させ、Ｍａｃ電池を用いて、Ｃ／２４（２４時間）の電流で、ボタン電池の充放電を行った。
Ｌｉ４Ｔｉ５Ｏ１２の容量は、１３５ｍＡｈ／ｇであり、カソードの可逆性から、このＰＳＳ３薄膜は、リチウム塩によって電気化学的に活性であることが示される。
【０１５０】
実施例８：ＰＳＳ４から直接的なヘキシルメチルイミダゾリウム溶融塩ベースの薄膜の製造
ボタン電池の組み立てにおいて、実施例４で製造されたＰＳＳ４を、直径１８ｍｍのリチウムディスクに付着させた。
【０１５１】
直径１６ｍｍのＬｉ４Ｔｉ５Ｏ１２タイプのカソードを、ＰＳＳ４に付着させ、Ｍａｃ電池を用いて、Ｃ／２４（２４時間）の電流で、ボタン電池の充放電を行った。
Ｌｉ４Ｔｉ５Ｏ１２の容量は、１４１ｍＡｈ／ｇであり、カソードの可逆性から、このＰＳＳ３薄膜は、リチウム塩によって電気化学的に活性であることが示される。
【０１５２】
実施例９：その場重合によるヘキシルメチルイミダゾリウム溶融塩ベースの薄膜の製造
ボタン電池の組み立てにおいて、重量で１０：８０：１０の比率の、４分岐型ポリマー＋溶融塩（１ＭのＬｉＴＦＳＩ＋ｅｍｉｄ）＋ＶＣからなる混合物（１ｍｌ）を、多孔質ＰＰ薄膜に導入し、これを、直径１８ｍｍのリチウム、Ｌｉ４Ｔｉ５Ｏ１２タイプのカソードに付着させた。
【０１５３】
ボタン電池を密閉した後、それを８０℃に維持したオーブンに１時間入れ、８０℃でチャンバーからボタン電池を取り出し、２４℃でインキュベーターに入れた。
Ｍａｃ電池を用いて２５℃で充電と放電を行ったところ、このボタン電池はＣ／２４（２４時間）の電流を有していた。Ｌｉ４Ｔｉ５Ｏ１２の容量は、１３２ｍＡｈ／ｇであり、カソードの可逆性から、このＰＳＳ１薄膜は、リチウム塩によって電気化学的に活性であることが示される。
【０１５４】
結論：本発明のエレクトロクロミックウィンドウは、優れた特性を有し、さらに、特に着色／漂白における安定性と安全性を有することがわかった。
本発明を特定の実施例を用いて説明したが、当然ながら、前記の実施に数々の変更や改変を加えることが可能であり、本発明の目的は、このような、概して本発明の原理にそった本発明の改変、使用または適用も包含し、例えば、本発明の説明において、本発明が見出される活動分野において既知であるか、または従来通りと思われるあらゆる変更、および、以下の請求項の範囲に従って上述の必須の構成要素に適用することが可能なあらゆる変更を含む。
【図面の簡単な説明】
【０１５５】
【図１】２５〜４０℃の、別々に評価した２種の溶融塩と比較した混合物（ＥＣ＋ＧＢＬ）中の液状電解質である１．５ＭのＬｉＢＦ４の蒸気圧を説明する。
【図２】イオン伝導率を付与するためにリチウム塩を添加した、ポリマー、  溶融塩および溶媒（可塑剤）からなる三成分混合物からＰＳＳを製造する様々な方法を説明する。
【図３】イオン伝導率を付与するためにリチウム塩を添加した、ポリマー、  溶融塩および溶媒（可塑剤）からなる三成分混合物からＰＳＳを製造する様々な方法を説明する。
【図４】イオン伝導率を付与するためにリチウム塩を添加した、ポリマー、  溶融塩および溶媒（可塑剤）からなる三成分混合物からＰＳＳを製造する様々な方法を説明する。
【図５】イオン伝導率を付与するためにリチウム塩を添加した、ポリマー、  溶融塩および溶媒（可塑剤）からなる三成分混合物からＰＳＳを製造する様々な方法を説明する。
【図６】図２〜５で説明された方法のいずれか１つに従って、ＰＳＳを被覆する技術を説明する。
【図７】図２〜５で説明された方法のいずれか１つに従って、ＰＳＳを被覆する技術を説明する。
【図８】図２〜５で説明された方法のいずれか１つに従って、ＰＳＳを被覆する技術を説明する。
【図９】図２〜５で説明された方法のいずれか１つに従って、ＰＳＳを被覆する技術を説明する。
【図１０】加熱もしくは赤外線もしくは紫外線照射、または、それらの組み合わせのいずれかによるＰＳＳのその場形成を説明する。
【図１１】本発明に係るエレクトロクロミックウィンドウの構造を説明する。
【図１２】薄膜またはＰＳＳ薄膜の存在下におけるＬｉ４Ｔｉ５Ｏ１２の充放電曲線を説明する。
【図１】
2008516287.tif 000006
【図２】
2008516287.tif 000007
【図３】
2008516287.tif 000008
【図４】
2008516287.tif 000009
【図５】
2008516287.tif 000010
【図６】
2008516287.tif 000011
【図７】
2008516287.tif 000012
【図８】
2008516287.tif 000013
【図９】
2008516287.tif 000014
【図１０】
2008516287.tif 000015
【図１１】
2008516287.tif 000016
【図１２】
2008516287.tif 000017
【国際調査報告】
2008516287.tif 000018
2008516287.tif 000019
2008516287.tif 000020
2008516287.tif 000021
2008516287.tif 000022
2008516287.tif 000023
2008516287.tif 000024
2008516287.tif 000025
2008516287.tif 000026
2008516287.tif 000027
2008516287.tif 000028
2008516287.tif 000029